(57)【特許請求の範囲】
【請求項１】
リチウム電池に用いられる負極材料であって、
ＡＢ２Ｈｘ型構造（ただし、ｘは０を超える実数である。）を主相とする合金水素化物を含み、かつ、
前記リチウム電池の充電時に、当該リチウム電池の負極において、前記合金水素化物由来の水素と、リチウムとが反応する結果、水素化リチウム（ＬｉＨ）が生成することを特徴とする、リチウム電池用負極材料。
【請求項２】
前記主相は以下の組成式（１）で表される、請求項１に記載のリチウム電池用負極材料。
αβ２Ｈｘ      組成式（１）
（上記組成式（１）中、αは、Ｚｒ、Ｔｉ、Ｍｇ、及びＣａからなる群より選ばれる少なくとも１つの元素であり、且つ、βは、Ｍｎ、Ｖ、Ｃｒ、Ｍｏ、Ｎｉ、Ｃｕ、Ｚｎ、Ｆｅ、及びＣｏからなる群より選ばれる少なくとも１つの元素であり、且つ、ｘは０を超える実数である。）
【請求項３】
前記主相は、ＺｒＣｏＶＨｘ（０＜ｘ≦５）、Ｚｒ０．５Ｔｉ０．５Ｎｉ１．０Ｍｎ０．４Ｖ０．６Ｈｘ（０＜ｘ≦５）、ＺｒＶ２Ｈｘ（０＜ｘ≦５）、ＺｒＣｒ２Ｈｘ（０＜ｘ≦５）、及びＺｒ（Ｆｅ０．５Ｖ０．５）２Ｈｘ（０＜ｘ≦５）からなる群より選ばれる少なくとも１つの組成を含む、請求項１又は２に記載のリチウム電池用負極材料。
【請求項４】
平均粒径が１ｎｍ〜１００μｍの粒子である、請求項１乃至３のいずれか一項に記載のリチウム電池用負極材料。
【請求項５】
正極、負極、並びに、当該正極及び当該負極の間に介在する電解質層を備えるリチウム電池であって、
前記負極は、少なくとも負極活物質層を備え、
前記負極活物質層は、前記請求項１乃至４のいずれか一項に記載のリチウム電池用負極材料を含有することを特徴とする、リチウム電池。
【請求項６】
ＡＢ２型ラーベス相構造を主相とする、合金水素化物の前駆体を準備する工程、及び、
前記合金水素化物の前駆体と水素とを反応させ、ＡＢ２Ｈｘ型構造（ただし、ｘは０を超える実数である。）を主相とする合金水素化物を含むリチウム電池用負極材料を製造する工程、を有することを特徴とする、リチウム電池用負極材料の製造方法。
【請求項７】
前記主相は以下の組成式（２）で表される、請求項６に記載のリチウム電池用負極材料の製造方法。
αβ２      組成式（２）
（上記組成式（２）中、αは、Ｚｒ、Ｔｉ、Ｍｇ、及びＣａからなる群より選ばれる少なくとも１つの元素であり、且つ、βは、Ｍｎ、Ｖ、Ｃｒ、Ｍｏ、Ｎｉ、Ｃｕ、Ｚｎ、Ｆｅ、及びＣｏからなる群より選ばれる少なくとも１つの元素である。）
【請求項８】
前記主相は、ＺｒＣｏＶ、Ｚｒ０．５Ｔｉ０．５Ｎｉ１．０Ｍｎ０．４Ｖ０．６、ＺｒＶ２、ＺｒＣｒ２、及びＺｒ（Ｆｅ０．５Ｖ０．５）２からなる群より選ばれる少なくとも１つの組成を含む、請求項６又は７に記載のリチウム電池用負極材料の製造方法。
【請求項９】
合金水素化物の前駆体を準備する工程は、２種以上の金属を溶かして当該合金水素化物の前駆体を調製する工程を有する、請求項６乃至８のいずれか一項に記載のリチウム電池用負極材料の製造方法。
【請求項１０】
前記合金水素化物の前駆体が水素吸蔵合金であって、
調製した前記水素吸蔵合金に水素を吸蔵させた後に当該水素吸蔵合金から水素を放出させるサイクルを、少なくとも１回行う工程を有する、請求項９に記載のリチウム電池用負極材料の製造方法。
【発明の詳細な説明】
【技術分野】
【０００１】
本発明は、リチウム電池に用いることにより当該電池の充電容量を従来よりも大きくできる負極材料、当該リチウム電池用負極材料を含むリチウム電池、及び、当該リチウム電池用負極材料の製造方法に関する。
【背景技術】
【０００２】
二次電池は、化学エネルギーを電気エネルギーに変換し放電を行うことができる他に、放電時と逆方向に電流を流すことにより、電気エネルギーを化学エネルギーに変換して蓄積（充電）することが可能な電池である。二次電池の中でもリチウム電池はエネルギー密度が高いため、ノート型のパーソナルコンピューターや、携帯電話機等の携帯機器の電源として幅広く応用されている。
【０００３】
リチウム電池の負極材料として、従来、グラファイト等の炭素材料が用いられてきた。例えば、特許文献１には、リチウムイオン二次電池の負極活物質として粒状グラファイトを用いることが記載されている。
【先行技術文献】
【特許文献】
【０００４】
【特許文献１】特開２００４−２９６３０５号公報
【発明の概要】
【発明が解決しようとする課題】
【０００５】
しかしながら、後述する比較例１に示すように、グラファイトを負極材料として用いたリチウム電池は、充電容量が小さいという問題がある。
【０００６】
一方、リチウム電池に用いられる負極活物質として、組成元素の一部をリチウムと交換することによりリチウムを吸蔵・放出する、いわゆるコンバージョン系の負極活物質が知られている。コンバージョン系の負極活物質としては、これまでに遷移金属酸化物、遷移金属リン化物、遷移金属フッ化物、遷移金属硫化物、及び遷移金属窒化物等が報告されていた。
２００８年、Ｊ．Ｍ．Ｔａｒａｓｃｏｎらにより、ＭｇＨ２及びＴｉＨ２等の金属水素化物が、コンバージョン反応によりリチウムを吸蔵・放出することが報告された。一般的に、コンバージョン系の負極活物質である金属水素化物を含む負極における電極反応は、以下の通りである。
充電時：ＡＨｘ＋ｘＬｉ＋＋ｘｅ−→Ａ＋ｘＬｉＨ  式（Ｉ）
放電時：Ａ＋ｘＬｉＨ→ＡＨｘ＋ｘＬｉ＋＋ｘｅ−  式（ＩＩ）
（上記式（Ｉ）及び（ＩＩ）中、ＡＨｘはコンバージョン系の負極活物質である金属水素化物を示し、ｘは０を超える実数である。）
【０００７】
本発明は、上記実状を鑑みて成し遂げられたものであり、金属電池に用いることにより当該電池の充電容量を従来よりも大きくできる負極材料、当該金属電池用負極材料を含む金属電池、及び、当該金属電池用負極材料の製造方法を提供することを目的とする。
【課題を解決するための手段】
【０００８】
本発明のリチウム電池用負極材料は、リチウム電池に用いられる負極材料であって、ＡＢ２Ｈｘ型構造（ただし、ｘは０を超える実数である。）を主相とする合金水素化物を含み、かつ、前記リチウム電池の充電時に、当該リチウム電池の負極において、前記合金水素化物由来の水素と、リチウムとが反応する結果、水素化リチウム（ＬｉＨ）が生成することを特徴とする。
【０００９】
本発明においては、前記主相は以下の組成式（１）で表されることが好ましい。
αβ２Ｈｘ      組成式（１）
（上記組成式（１）中、αは、Ｚｒ、Ｔｉ、Ｍｇ、及びＣａからなる群より選ばれる少なくとも１つの元素であり、且つ、βは、Ｍｎ、Ｖ、Ｃｒ、Ｍｏ、Ｎｉ、Ｃｕ、Ｚｎ、Ｆｅ、及びＣｏからなる群より選ばれる少なくとも１つの元素であり、且つ、ｘは０を超える実数である。）
【００１０】
本発明においては、前記主相は、ＺｒＣｏＶＨｘ（０＜ｘ≦５）、Ｚｒ０．５Ｔｉ０．５Ｎｉ１．０Ｍｎ０．４Ｖ０．６Ｈｘ（０＜ｘ≦５）、ＺｒＶ２Ｈｘ（０＜ｘ≦５）、ＺｒＣｒ２Ｈｘ（０＜ｘ≦５）、及びＺｒ（Ｆｅ０．５Ｖ０．５）２Ｈｘ（０＜ｘ≦５）からなる群より選ばれる少なくとも１つの組成を含んでいてもよい。
【００１１】
本発明においては、平均粒径が１ｎｍ〜１００μｍの粒子であることが好ましい。
【００１２】
本発明のリチウム電池は、正極、負極、並びに、当該正極及び当該負極の間に介在する電解質層を備えるリチウム電池であって、前記負極は、少なくとも負極活物質層を備え、前記負極活物質層は、上記リチウム電池用負極材料を含有することを特徴とする。
【００１３】
本発明のリチウム電池用負極材料の製造方法は、ＡＢ２型ラーベス相構造を主相とする、合金水素化物の前駆体を準備する工程、及び、前記合金水素化物の前駆体と水素とを反応させ、ＡＢ２Ｈｘ型構造（ただし、ｘは０を超える実数である。）を主相とする合金水素化物を含むリチウム電池用負極材料を製造する工程、を有することを特徴とする。
【００１４】
本発明の製造方法においては、前記主相は以下の組成式（２）で表されることが好ましい。
αβ２      組成式（２）
（上記組成式（２）中、αは、Ｚｒ、Ｔｉ、Ｍｇ、及びＣａからなる群より選ばれる少なくとも１つの元素であり、且つ、βは、Ｍｎ、Ｖ、Ｃｒ、Ｍｏ、Ｎｉ、Ｃｕ、Ｚｎ、Ｆｅ、及びＣｏからなる群より選ばれる少なくとも１つの元素である。）
【００１５】
本発明の製造方法においては、前記主相は、ＺｒＣｏＶ、Ｚｒ０．５Ｔｉ０．５Ｎｉ１．０Ｍｎ０．４Ｖ０．６、ＺｒＶ２、ＺｒＣｒ２、及びＺｒ（Ｆｅ０．５Ｖ０．５）２からなる群より選ばれる少なくとも１つの組成を含んでいてもよい。
【００１６】
本発明の製造方法においては、合金水素化物の前駆体を準備する工程は、２種以上の金属を溶かして当該合金水素化物の前駆体を調製する工程を有していてもよい。
【００１７】
本発明の製造方法においては、前記合金水素化物の前駆体が水素吸蔵合金であって、調製した前記水素吸蔵合金に水素を吸蔵させた後に当該水素吸蔵合金から水素を放出させるサイクルを、少なくとも１回行う工程を有していてもよい。
【発明の効果】
【００１８】
本発明によれば、負極材料が、ＡＢ２Ｈｘ型構造を主相とする合金水素化物を含むため、当該負極材料を用いた金属電池は、従来の負極材料を用いた金属電池よりも充電容量が大きい。
【図面の簡単な説明】
【００１９】
【図１】本発明に係る金属電池の一例を示す図であって、積層方向に切断した断面の模式図である。
【図２】実施例１に用いた水素吸蔵合金（ＺｒＣｏＶ）のＸＲＤスペクトルである。
【図３】実施例２に用いた水素吸蔵合金（Ｚｒ０．５Ｔｉ０．５Ｎｉ１．０Ｍｎ０．４Ｖ０．６）のＸＲＤスペクトルである。
【図４】実施例１に用いた水素吸蔵合金（ＺｒＣｏＶ）の倍率１，０００倍のＳＥＭ画像である。
【図５】実施例３のリチウム電池の充電曲線である。
【図６】実施例４のリチウム電池の充電曲線である。
【発明を実施するための形態】
【００２０】
１．金属電池用負極材料
本発明の金属電池用負極材料は、ＡＢ２Ｈｘ型構造（ただし、ｘは０を超える実数である。）を主相とする合金水素化物を含むことを特徴とする。
【００２１】
金属電池の負極材料として従来から用いられるグラファイトは、体積当りの充電容量が小さい。したがって、十分な充電容量を得るためには、負極中のグラファイトの含有量を高くする必要がある。その結果、負極の体積が大きくなり、省体積化の要求に応え難いという課題があった。
【００２２】
本発明者らは、鋭意努力の結果、主相がＡＢ２Ｈｘ型構造である合金水素化物を用いた金属電池において、従来よりも充電容量を大きくできることを見出し、本発明を完成させた。
【００２３】
本発明におけるＡＢ２Ｈｘ型構造とは、元素Ａ及び元素Ｂが、Ａ：Ｂ＝１：２のモル比で組み合わさってＡＢ２型ラーベス相構造を形成し、さらに当該ＡＢ２型ラーベス相構造１モルに対し水素原子をｘモル含む構造である。ＡＢ２型ラーベス相構造は、通常、六方晶又は立方晶構造をとる。
通常、元素ＡはＴｉ、Ｚｒ等の第４族元素（チタン族元素）であり、元素Ｂは遷移金属元素である。ＡＢ２Ｈｘ型構造の合金水素化物は、他の合金水素化物と比較して、電池の負極として用いた場合、上記式（Ｉ）の反応における水素の放出速度が早く、また、上記式（ＩＩ）の反応における水素の吸蔵能が高いという性質を有する。
【００２４】
合金水素化物の主相がＡＢ２Ｈｘ型構造であるとは、合金水素化物全体の体積を１００体積％としたとき、上述したＡＢ２Ｈｘ型構造を５０体積％以上、好ましくは７０体積％以上、より好ましくは９０体積％以上、さらに好ましくは１００体積％含むことを指す。ＡＢ２Ｈｘ型構造が合金水素化物の５０体積％未満である場合には、本発明の効果である充電容量の向上の効果を発揮できないおそれがある。
合金水素化物中におけるＡＢ２Ｈｘ型構造以外の部分は、例えば、ＡＢ２型構造であったり、製造工程や加工工程において生じるその他の微量の不純物であったりしてもよい。本発明の金属電池用負極材料においては、合金水素化物中の５０体積％以上がＡＢ２Ｈｘ型構造を有していれば、コンバージョン反応により十分量の金属原子を吸蔵・放出し、且つ充電容量の向上の効果が発揮される。
【００２５】
合金水素化物の全質量を１００質量％としたとき、合金水素化物中の水素の含有割合は０．５質量％以上であることが好ましい。水素の含有割合が０．５質量％未満であるとすると、上記式（Ｉ）及び（ＩＩ）に示したようなコンバージョン反応が十分進行しないおそれがある。電池容量を大きくするためには、水素吸蔵量は多ければ多いほど好ましい。
合金水素化物中の水素の含有割合（質量％）とは、合金水素化物の質量Ｍ１、及び、水素化前の合金の質量Ｍ０から、（Ｍ１−Ｍ０）／Ｍ０で与えられる割合である。
【００２６】
合金水素化物の主相は以下の組成式（１）で表されることが好ましい。なお、以下の組成式（１）において、元素αは上述した元素Ａに、元素βは上述した元素Ｂに、それぞれ相当する。
αβ２Ｈｘ      組成式（１）
上記組成式（１）中、元素αは、Ｚｒ、Ｔｉ、Ｍｇ、又はＣａである。上記組成式（１）中、元素βは、Ｍｎ、Ｖ、Ｃｒ、Ｍｏ、Ｎｉ、Ｃｕ、Ｚｎ、Ｆｅ、又はＣｏである。元素α及び元素βはそれぞれ１種類のみであってもよく、２種類以上であってもよい。なお、上記組成式（１）中、ｘは０を超える実数である。
【００２７】
主相の組成は特に限定されないが、例えば、上記組成式（１）において元素αがＺｒであり、元素βがＣｏ及びＶであるＺｒＣｏＶＨｘ（０＜ｘ≦５）；上記組成式（１）において元素αがＺｒ及びＴｉであり、元素βがＮｉ、Ｍｎ及びＶであるＺｒ０．５Ｔｉ０．５Ｎｉ１．０Ｍｎ０．４Ｖ０．６Ｈｘ（０＜ｘ≦５）；上記組成式（１）において元素αがＺｒであり、元素βがＶであるＺｒＶ２Ｈｘ（０＜ｘ≦５）；上記組成式（１）において元素αがＺｒであり、元素βがＣｒであるＺｒＣｒ２Ｈｘ（０＜ｘ≦５）；上記組成式（１）において元素αがＺｒであり、元素βがＦｅ及びＶであるＺｒ（Ｆｅ０．５Ｖ０．５）２Ｈｘ（０＜ｘ≦５）；等が挙げられる。合金水素化物の主相は、これらの組成を１種類のみ含んでいてもよいし、これらの組成を２種類以上含んでいてもよい。
【００２８】
本発明に係る金属電池用負極材料は、平均粒径が１ｎｍ〜１００μｍの粒子であることが好ましい。平均粒径が１ｎｍ未満では、表面に存在する酸化物等の増加により容量が低下するおそれがある。また、平均粒径が１００μｍを超えると、充放電時にリチウムイオン伝導経路や電子伝導経路が途切れる問題が生じ、本発明の効果である充電容量の向上の効果が十分享受できないおそれがある。
金属電池用負極材料の平均粒径は、ガス吸着試験によって求めることができる。ガス吸着試験の具体例を以下に示す。まず、比表面積・細孔分布測定装置（Ｑｕａｎｔａｃｈｒｏｍｅ社製、商品名：ＡＵＴＯＳＯＲＢ−１）等を用いて、窒素ガス吸着法で測定する。測定した各粒子の表面積の値と、公知である材料の真密度より、各粒子を球体と仮定したときの平均粒径を算出する。
【００２９】
本発明に係る金属電池用負極材料は、ＡＢ２Ｈｘ型構造を主相とする合金水素化物を含むことにより、従来の負極材料であるグラファイトよりも体積当たりの充電容量（Ａｈ／Ｌ）を大きくすることができる。
【００３０】
本発明に係る負極材料は金属電池に用いられる。上記式（Ｉ）及び（ＩＩ）はリチウム電池内で生じる反応を示すが、コンバージョン反応における金属水素化物の挙動は、リチウム電池以外の金属電池でも同様であると考えられる。そのため、本発明に係る金属電池用負極材料は、リチウム電池以外の金属電池、例えば、ナトリウム電池、カリウム電池、マグネシウム電池、カルシウム電池等にも用いることができる。
【００３１】
２．金属電池
本発明の金属電池は、正極、負極、並びに、当該正極及び当該負極の間に介在する電解質層を備える金属電池であって、負極は、少なくとも負極活物質層を備え、当該負極活物質層は、上記金属電池用負極材料を含有することを特徴とする。
【００３２】
図１は、本発明に係る金属電池の一例を示す図であって、積層方向に切断した断面の模式図である。なお、本発明に係る金属電池は、必ずしもこの例のみに限定されるものではない。
金属電池１００は、正極活物質層２及び正極集電体４を含む正極６と、負極活物質層３及び負極集電体５を含む負極７と、当該正極６及び当該負極７に挟持される電解質層１を備える。以下、本発明の金属電池に用いられる負極、正極、及び電解質層、並びに本発明の金属電池に好適に用いられるセパレータ及び電池ケースについて、詳細に説明する。
【００３３】
本発明に用いられる負極は、上記製造方法により製造される金属電池用負極材料を含有する負極活物質層を備える。本発明に用いられる負極は、通常、負極活物質層に加えて、負極集電体、及び当該負極集電体に接続された負極リードを備える。
【００３４】
本発明に用いられる負極活物質層は、上述した金属電池用負極材料に加えて、他の負極活物質を含有していてもよい。
他の負極活物質としては、金属イオンを吸蔵・放出可能なものであれば特に限定されない。本発明に係る金属電池がリチウム電池である場合には、例えば、金属リチウム、リチウム合金、リチウム元素を含有する金属酸化物、リチウム元素を含有する金属硫化物、リチウム元素を含有する金属窒化物、及びグラファイト等の炭素材料等を挙げることができる。
リチウム合金としては、例えばリチウムアルミニウム合金、リチウムスズ合金、リチウム鉛合金、リチウムケイ素合金等を挙げることができる。また、リチウム元素を含有する金属酸化物としては、例えばリチウムチタン酸化物等を挙げることができる。また、リチウム元素を含有する金属窒化物としては、例えばリチウムコバルト窒化物、リチウム鉄窒化物、リチウムマンガン窒化物等を挙げることができる。また、固体電解質をコートした金属リチウムも使用できる。
金属電池用負極材料を含む負極活物質全体の含有割合は、負極活物質層の総質量を１００質量％としたとき、６０〜９８質量％であることが好ましい。
【００３５】
負極活物質層は、必要に応じて導電化材及び結着剤等を含有していても良い。
本発明に用いられる導電化材としては、負極活物質層の導電性を向上させることができれば特に限定されるものではないが、例えばアセチレンブラック、ケッチェンブラック等のカーボンブラック等を挙げることができる。また、負極活物質層における導電化材の含有割合は、導電化材の種類によって異なるものであるが、負極活物質層の総質量を１００質量％としたとき、通常、１〜３０質量％である。
本発明に用いられる結着剤としては、例えばポリフッ化ビニリデン（ＰＶｄＦ）、ポリテトラフルオロエチレン（ＰＴＦＥ）等を挙げることができる。また、負極活物質層における結着剤の含有割合は、負極活物質等を固定化できる程度であれば良く、より少ないことが好ましい。結着剤の含有割合は、負極活物質層の総質量を１００質量％としたとき、通常、１〜１０質量％である。
本発明に用いられる負極活物質層は、負極用電解質を含有してもよい。この場合、負極用電解質としては、後述する電解液、ゲル電解質、及び固体電解質等を用いることができる。
負極活物質層の層厚としては、特に限定されるものではないが、例えば１０〜１００μｍ、中でも１０〜５０μｍであることが好ましい。
【００３６】
本発明に用いられる負極集電体は、上記負極活物質層の集電を行う機能を有するものである。上記負極集電体の材料としては、例えば銅、アルミニウム、ＳＵＳ、ニッケル、鉄及びチタン等を挙げることができる。負極集電体の形状としては、例えば、箔状、板状、メッシュ状等を挙げることができ、中でも箔状が好ましい。
【００３７】
本発明に用いられる負極を製造する方法は、上記負極が得られる方法であれば特に限定されない。なお、負極活物質層を形成した後、電極密度を向上させるために、負極活物質層をプレスしてもよい。
【００３８】
本発明に用いられる正極は、好ましくは正極活物質を含有する正極活物質層を備えるものである。本発明に用いられる正極は、正極活物質層に加えて、正極集電体、及び当該正極集電体に接続された正極リードを備えることが好ましい。
【００３９】
本発明に用いられる正極活物質としては、金属電池に使用できる正極活物質であれば特に限定されない。本発明に係る金属電池がリチウム電池である場合には、例えば、ＬｉＣｏＯ２、ＬｉＮｉ１／３Ｍｎ１／３Ｃｏ１／３Ｏ２、ＬｉＮｉＰＯ４、ＬｉＭｎＰＯ４、ＬｉＮｉＯ２、ＬｉＭｎ２Ｏ４、ＬｉＣｏＭｎＯ４、Ｌｉ２ＮｉＭｎ３Ｏ８、Ｌｉ３Ｆｅ２（ＰＯ４）３及びＬｉ３Ｖ２（ＰＯ４）３等を挙げることができる。正極活物質からなる微粒子の表面にＬｉＮｂＯ３等を被覆してもよい。
これらの中でも、本発明においては、ＬｉＣｏＯ２を正極活物質として用いることが好ましい。
【００４０】
本発明に用いられる正極活物質層の厚さは、目的とする金属電池の用途等により異なるものであるが、１０〜２５０μｍであるのが好ましく、２０〜２００μｍであるのがより好ましく、３０〜１５０μｍであることがさらに好ましい。
【００４１】
正極活物質の平均粒径としては、例えば１〜５０μｍ、好ましくは１〜２０μｍ、より好ましくは３〜５μｍであることが好ましい。正極活物質の平均粒径が小さすぎると、取り扱い性が悪くなる可能性があり、正極活物質の平均粒径が大きすぎると、平坦な正極活物質層を得るのが困難になる場合があるからである。なお、正極活物質の平均粒径は、例えば走査型電子顕微鏡（ＳＥＭ）により観察される活物質担体の粒径を測定して、平均することにより求めることができる。
【００４２】
正極活物質層は、必要に応じて導電化材、結着剤、及び正極用電解質等を含有していても良い。導電化材、結着剤、及び正極用電解質の詳細は、上述した負極活物質層における導電化材、結着剤、及び負極用電解質等と同様である。
【００４３】
正極集電体の材料としては、上述した負極集電体の材料と同様のものを用いることができる。また、正極集電体の形状としては、上述した負極集電体の形状と同様のものを採用することができる。
【００４４】
本発明に用いられる正極を製造する方法は、上記の正極を得ることができる方法であれば特に限定されるものではない。なお、正極活物質層を形成した後、電極密度を向上させるために、正極活物質層をプレスしても良い。
【００４５】
本発明に用いられる電解質層は、正極及び負極の間に保持され、正極及び負極の間で金属イオンを交換する働きを有する。
電解質層には、電解液、ゲル電解質、及び固体電解質等を用いることができる。これらは、１種類のみを単独で用いてもよいし、２種類以上を組み合わせて用いてもよい。
【００４６】
電解液としては、水系電解液及び非水系電解液を用いることができる。
本発明に用いられる非水系電解液としては、通常、金属塩及び非水溶媒を含有したものを用いる。本発明に係る金属電池がリチウム電池である場合には、金属塩としてリチウム塩が使用できる。リチウム塩としては、例えばＬｉＰＦ６、ＬｉＢＦ４、ＬｉＣｌＯ４及びＬｉＡｓＦ６等の無機リチウム塩；ＬｉＣＦ３ＳＯ３、ＬｉＮ（ＳＯ２ＣＦ３）２（Ｌｉ−ＴＦＳＩ）、ＬｉＮ（ＳＯ２Ｃ２Ｆ５）２及びＬｉＣ（ＳＯ２ＣＦ３）３等の有機リチウム塩等を挙げることができる。上記非水溶媒としては、例えばエチレンカーボネート（ＥＣ）、プロピレンカーボネート（ＰＣ）、ジメチルカーボネート（ＤＭＣ）、ジエチルカーボネート（ＤＥＣ）、エチルメチルカーボネート（ＥＭＣ）、エチルカーボネート、ブチレンカーボネート、γ−ブチロラクトン、スルホラン、アセトニトリル（ＡｃＮ）、ジメトキシメタン、１，２−ジメトキシエタン（ＤＭＥ）、１，３−ジメトキシプロパン、ジエチルエーテル、テトラエチレングリコールジメチルエーテル（ＴＥＧＤＭＥ）、テトラヒドロフラン、２−メチルテトラヒドロフラン、ジメチルスルホキシド（ＤＭＳＯ）及びこれらの混合物等を挙げることができる。非水系電解液におけるリチウム塩の濃度は、例えば０．５〜３ｍｏｌ／Ｌの範囲内である。
【００４７】
本発明においては、非水系電解液又は非水溶媒として、例えば、Ｎ−メチル−Ｎ−プロピルピペリジニウム  ビス（トリフルオロメタンスルホニル）イミド（ＰＰ１３ＴＦＳＩ）、Ｎ−メチル−Ｎ−プロピルピロリジニウム  ビス（トリフルオロメタンスルホニル）イミド（Ｐ１３ＴＦＳＩ）、Ｎ−ブチル−Ｎ−メチルピロリジニウム  ビス（トリフルオロメタンスルホニル）イミド（Ｐ１４ＴＦＳＩ）、Ｎ，Ｎ−ジエチル−Ｎ−メチル−Ｎ−（２−メトキシエチル）アンモニウム  ビス（トリフルオロメタンスルホニル）イミド（ＤＥＭＥＴＦＳＩ）、Ｎ，Ｎ，Ｎ−トリメチル−Ｎ−プロピルアンモニウム  ビス（トリフルオロメタンスルホニル）イミド（ＴＭＰＡＴＦＳＩ）に代表されるような、イオン性液体等の低揮発性液体を用いても良い。
【００４８】
本発明に用いられる水系電解液としては、通常、金属塩及び水を含有したものを用いる。本発明に係る金属電池がリチウム電池である場合には、金属塩としてリチウム塩が使用できる。上記リチウム塩としては、例えばＬｉＯＨ、ＬｉＣｌ、ＬｉＮＯ３、ＣＨ３ＣＯ２Ｌｉ等のリチウム塩等を挙げることができる。
【００４９】
本発明に用いられるゲル電解質は、通常、非水系電解液にポリマーを添加してゲル化したものである。本発明に用いられるゲル電解質として、具体的には、上述した非水系電解液に、ポリエチレンオキシド、ポリプロプレンオキシド、ポリアクリルニトリル、ポリビニリデンフロライド（ＰＶｄＦ）、ポリウレタン、ポリアクリレート、セルロース等のポリマーを添加し、ゲル化することにより得られる。本発明においては、ＬｉＴＦＳＩ（ＬｉＮ（ＣＦ３ＳＯ２）２）−ＰＥＯ系の非水ゲル電解質が好ましい。
【００５０】
固体電解質としては、硫化物系固体電解質、酸化物系固体電解質、及びポリマー電解質等を用いることができる。
硫化物系固体電解質としては、具体的には、Ｌｉ２Ｓ−Ｐ２Ｓ５、Ｌｉ２Ｓ−Ｐ２Ｓ３、Ｌｉ２Ｓ−Ｐ２Ｓ３−Ｐ２Ｓ５、Ｌｉ２Ｓ−ＳｉＳ２、Ｌｉ２Ｓ−Ｓｉ２Ｓ、Ｌｉ２Ｓ−Ｂ２Ｓ３、Ｌｉ２Ｓ−ＧｅＳ２、ＬｉＩ−Ｌｉ２Ｓ−Ｐ２Ｓ５、ＬｉＩ−Ｌｉ２Ｓ−ＳｉＳ２−Ｐ２Ｓ５、Ｌｉ２Ｓ−ＳｉＳ２−Ｌｉ４ＳｉＯ４、Ｌｉ２Ｓ−ＳｉＳ２−Ｌｉ３ＰＯ４、Ｌｉ３ＰＳ４−Ｌｉ４ＧｅＳ４、Ｌｉ３．４Ｐ０．６Ｓｉ０．４Ｓ４、Ｌｉ３．２５Ｐ０．２５Ｇｅ０．７６Ｓ４、Ｌｉ４−ｘＧｅ１−ｘＰｘＳ４等を例示することができる。
酸化物系固体電解質としては、具体的には、ＬｉＰＯＮ（リン酸リチウムオキシナイトライド）、Ｌｉ１．３Ａｌ０．３Ｔｉ０．７（ＰＯ４）３、Ｌａ０．５１Ｌｉ０．３４ＴｉＯ０．７４、Ｌｉ３ＰＯ４、Ｌｉ２ＳｉＯ２、Ｌｉ２ＳｉＯ４等を例示することができる。
本発明に用いられるポリマー電解質は、通常、金属塩及びポリマーを含有する。本発明に係る金属電池がリチウム電池である場合には、金属塩としてリチウム塩が使用できる。リチウム塩としては、上述した無機リチウム塩、及び／又は有機リチウム塩を使用できる。ポリマーとしては、リチウム塩と錯体を形成するものであれば特に限定されるものではなく、例えば、ポリエチレンオキシド等が挙げられる。
【００５１】
本発明の金属電池には、セパレータを用いることができる。セパレータは、正極及び負極の間に配置されるものであり、通常、正極活物質層と負極活物質層との接触を防止し、電解質を保持する機能を有する。上記セパレータの材料としては、例えばポリエチレン（ＰＥ）、ポリプロピレン（ＰＰ）、ポリエステル、セルロース及びポリアミド等の樹脂を挙げることができ、中でもポリエチレン及びポリプロピレンが好ましい。また、上記セパレータは、単層構造であっても良く、複層構造であっても良い。複層構造のセパレータとしては、例えばＰＥ／ＰＰの２層構造のセパレータ、又は、ＰＰ／ＰＥ／ＰＰ若しくはＰＥ／ＰＰ／ＰＥの３層構造のセパレータ等を挙げることができる。本発明においては、上記セパレータが、樹脂不織布、ガラス繊維不織布等の不織布等であっても良い。また、上記セパレータの膜厚は、特に限定されるものではなく、一般的な金属電池に用いられるセパレータの膜厚と同様である。
セパレータには、上述した電解液等の電解質を含浸させて用いてもよい。
【００５２】
本発明に係る金属電池は、正極、電解質層及び負極等を収納する電池ケースを備えていてもよい。電池ケースの形状としては、具体的にはコイン型、平板型、円筒型、ラミネート型等を挙げることができる。
【００５３】
本発明に係る金属電池は、例えば、リチウム電池、ナトリウム電池、カリウム電池、マグネシウム電池、カルシウム電池等を挙げることができ、中でも、リチウム電池、ナトリウム電池、カリウム電池が好ましく、特に、リチウム電池が好ましい。また、本発明の金属電池は、例えば車載用電池として用いられることが好ましい。
【００５４】
３．金属電池用負極材料の製造方法
本発明の金属電池用負極材料の製造方法は、ＡＢ２型ラーベス相構造を主相とする、合金水素化物の前駆体を準備する工程、及び、前記合金水素化物の前駆体と水素とを反応させ、ＡＢ２Ｈｘ型構造（ただし、ｘは０を超える実数である。）を主相とする合金水素化物を含む金属電池用負極材料を製造する工程、を有することを特徴とする。
【００５５】
本発明は、（１）合金水素化物の前駆体を準備する工程、及び、（２）合金水素化物を含む金属電池用負極材料を製造する工程を有する。本発明は、必ずしも上記２工程のみに限定されることはなく、上記２工程以外にも、例えば、後述するような水素吸蔵放出サイクルを行う工程等を有していてもよい。
以下、上記工程（１）及び（２）について、順に説明する。
【００５６】
３−１．合金水素化物の前駆体を準備する工程
本発明に用いられる合金水素化物の前駆体とは、ＡＢ２型ラーベス相構造を主相とし、且つ合金水素化物の原料となる化合物であり、水素と反応させることにより合金水素化物へ変換できる化合物のことである。本発明に用いられる合金水素化物の前駆体としては、例えば、水素吸蔵合金が挙げられる。
合金水素化物の前駆体としては、市販品を用いてもよいし、予め調製したものを用いてもよい。
【００５７】
本発明に用いられる合金水素化物の前駆体は、ＡＢ２型ラーベス相構造を主相として有していれば特に限定されない。合金水素化物の前駆体の主相がＡＢ２型ラーベス相構造であるとは、合金水素化物の前駆体全体の体積を１００体積％としたとき、ＡＢ２型ラーベス相構造を５０体積％以上、好ましくは７０体積％以上、より好ましくは９０体積％以上、さらに好ましくは１００体積％含むことをいう。
【００５８】
合金水素化物の前駆体の主相は、以下の組成式（２）で表されることが好ましい。なお、以下の組成式（２）において、元素αは上述した元素Ａに、元素βは上述した元素Ｂに、それぞれ相当する。
αβ２      組成式（２）
上記組成式（２）中、元素αは、Ｚｒ、Ｔｉ、Ｍｇ、又はＣａである。上記組成式（２）中、元素βは、Ｍｎ、Ｖ、Ｃｒ、Ｍｏ、Ｎｉ、Ｃｕ、Ｚｎ、Ｆｅ、又はＣｏである。元素α及びβはそれぞれ１種類のみであってもよく、２種類以上であってもよい。
【００５９】
合金水素化物の前駆体の主相の組成は特に限定されないが、例えば、上記組成式（２）において元素αがＺｒであり、元素βがＣｏ及びＶであるＺｒＣｏＶ；上記組成式（２）において元素αがＺｒ及びＴｉであり、元素βがＮｉ、Ｍｎ及びＶであるＺｒ０．５Ｔｉ０．５Ｎｉ１．０Ｍｎ０．４Ｖ０．６；上記組成式（２）において元素αがＺｒであり、元素βがＶであるＺｒＶ２；上記組成式（２）において元素αがＺｒであり、元素βがＣｒであるＺｒＣｒ２；上記組成式（２）において元素αがＺｒであり、元素βがＦｅ及びＶであるＺｒ（Ｆｅ０．５Ｖ０．５）２；等が挙げられる。合金水素化物の前駆体の主相は、これらの組成を１種類のみ含んでいてもよく、２種類以上含んでいてもよい。
【００６０】
合金水素化物の前駆体を準備する工程は、２種以上の金属を溶かして合金水素化物の前駆体を調製する工程を有していてもよい。
２種以上の金属を溶かす方法は、金属が均一に溶けて混ざる方法であれば特に限定されない。２種以上の金属を溶かす方法の具体例としては、アーク溶解法、高周波溶解法等が挙げられる。なお、２種以上の金属とは、合金水素化物の前駆体を構成する２種以上の金属元素に対応する純金属であることが好ましい。
調製された合金水素化物の前駆体は、後述する水素との反応に適した結晶構造とする観点から、アルゴン雰囲気等の不活性雰囲気下、８００〜１２００℃の温度条件下で、５分間〜２０時間熱処理することが好ましい。
【００６１】
合金水素化物の前駆体が水素吸蔵合金である場合には、調製した水素吸蔵合金に水素を吸蔵させた後に当該水素吸蔵合金から水素を放出させるサイクル（以下、水素吸蔵放出サイクルと称する場合がある。）を、少なくとも１回行う工程を有していてもよい。
【００６２】
水素を吸蔵させる方法は、特に限定されるものではないが、例えば、水素ガス雰囲気下で加圧する方法が挙げられる。加圧時の圧力は、水素を吸蔵させる温度における平衡圧力よりも高い圧力であれば特に限定されるものではない。一方、水素を放出させる方法は、特に限定されるものではないが、例えば減圧する方法や、減圧かつ加熱する方法が挙げられる。このような水素吸蔵放出サイクルを行うことによって、水素吸蔵合金のＡＢ２型ラーベス相構造を保持したまま、水素吸蔵合金の粒径のみを小さくすることができる。
水素吸蔵放出サイクルの回数は、１回以上であれば特に限定されるものではないが、例えば２〜１００回繰り返すことが好ましく、２〜３０回繰り返すことがより好ましい。
なお、水素吸蔵放出サイクルの前に、乳鉢やメカニカルミリングを用いて合金水素化物の前駆体を粗粉砕してもよい。
【００６３】
３−２．合金水素化物を含む金属電池用負極材料を製造する工程
本工程は、合金水素化物の前駆体と水素とを反応させ、ＡＢ２Ｈｘ型構造（ただし、ｘは０を超える実数である。）を主相とする合金水素化物を含む金属電池用負極材料を製造する工程である。
合金水素化物の前駆体と水素との反応条件は、特に限定されない。なお、水素化は１００％進行する必要は必ずしもない。合金水素化物への変換効率は５０％以上であればよく、８０％以上が好ましく、１００％であるのがより好ましい。したがって、本発明により製造される金属電池用負極材料は、合金水素化物のみからなっていてもよく、合金水素化物とその前駆体からなるものであってもよく、合金水素化物及びその前駆体を含み、さらに製造工程において生じた微量の不純物等を含んでいてもよい。
【００６４】
水素化の方法としては、例えば、水素ガス雰囲気下で加圧する方法が挙げられる。水素化時の圧力は、水素化の温度における平衡圧力よりも高い圧力であれば特に限定されるものではない。水素化時の圧力を水素化の温度における平衡圧力よりも高い圧力とする理由は、本発明により製造される負極材料を金属電池に用いた場合に、電池製造工程中や、上記式（Ｉ）に示した充電反応中に、水素原子（Ｈ）が水素ガス（Ｈ２）として負極材料から脱離してしまうのを防ぐためである。
本発明に係る製造方法により、上述した金属電池用負極材料が製造できる。
【実施例】
【００６５】
以下に、本発明の具体的態様を実施例により更に詳細に説明するが、本発明はその要旨を超えない限り、これらの実施例によって限定されるものではない。
【００６６】
１．リチウム電池用負極材料の製造
［実施例１］
１−１．水素吸蔵合金の作製
まず、ジルコニウム（Ｚｒ）、コバルト（Ｃｏ）、及びバナジウム（Ｖ）の各純金属をアーク溶解により溶かして混合し、合金を作製した。次に、アーク溶解後の合金を、アルゴン雰囲気下、１０００℃の温度条件で１２時間熱処理し、熱力学的に安定な結晶構造を有する水素吸蔵合金を製造した。
【００６７】
１−２．水素吸蔵合金への水素吸蔵・放出サイクルの実施
まず、熱処理後の水素吸蔵合金を、鉄乳鉢にて約１ｍｍ角の大きさまで粉砕した。次に、水素吸蔵合金粉末をＳＵＳ容器に加えて、水素吸蔵合金粉末に水素を吸蔵させ放出させるサイクルを繰り返し、水素吸蔵合金を微細化させた。そのサイクルは、（ａ）まず２５℃の温度条件下、水素の圧力が０．９ＭＰａの条件下で、水素吸蔵合金粉末に水素を吸蔵させた。（ｂ）次に１５０℃の温度条件下、１Ｐａ以下の真空条件下で水素吸蔵合金粉末から水素を放出させた。
上記（ａ）及び（ｂ）を行うサイクルを１０回繰り返した後、さらに２５℃の温度条件下、水素の圧力が０．９ＭＰａの条件下で、水素吸蔵合金粉末に水素を吸蔵させ、実施例１のリチウム電池用負極材料（ＺｒＣｏＶＨｘ（０＜ｘ≦５））を製造した。なお、水素吸放出時における平衡圧力は２５℃において約０．０１気圧であり、水素吸蔵量は約１．７質量％であった。
【００６８】
［実施例２］
まず、ジルコニウム（Ｚｒ）、チタン（Ｔｉ）、ニッケル（Ｎｉ）、マンガン（Ｍｎ）、及びバナジウム（Ｖ）の各純金属をアーク溶解により溶かして混合し、合金を作製した。
以下、実施例１と同様に、得られた合金を用いて水素吸蔵合金を作製し、乳鉢で粗粉砕し、水素吸蔵・放出サイクルを実施した後に水素を吸蔵させ、実施例２のリチウム電池用負極材料（Ｚｒ０．５Ｔｉ０．５Ｎｉ１．０Ｍｎ０．４Ｖ０．６Ｈｘ（０＜ｘ≦５））を製造した。
【００６９】
２．水素吸蔵合金の評価
２−１．ＸＲＤ分析
実施例１及び実施例２に用いた水素吸蔵合金について、Ｘ線回折法（Ｘ−ｒａｙ  ｄｉｆｆｒａｃｔｉｏｎ：ＸＲＤ）により結晶構造を調べた。測定には、粉末Ｘ線回折計（Ｒｉｎｔ  ２２００、Ｒｉｇａｋｕ）を用いた。測定条件は、ＣｕＫα線を用い、加速電圧は４０ｋＶとし、印加電流は４０ｍＡとした。
【００７０】
図２は実施例１に用いた水素吸蔵合金（ＺｒＣｏＶ）のＸＲＤスペクトルである。図２に示すように、実施例１に用いた水素吸蔵合金のＸＲＤスペクトルには、ＺｒＣｏＶのＡＢ２型ラーベス相構造を示すピーク（２θ＝３６°、３９°、４２°、４３°、４４°、６５°、及び６７°）が観測される。
以上より、実施例１に用いた水素吸蔵合金が、ＡＢ２型ラーベス相構造の単相となっていることが確認できた。
【００７１】
図３は実施例２に用いた水素吸蔵合金（Ｚｒ０．５Ｔｉ０．５Ｎｉ１．０Ｍｎ０．４Ｖ０．６）のＸＲＤスペクトルである。図３に示すように、実施例２に用いた水素吸蔵合金のＸＲＤスペクトルには、Ｚｒ０．５Ｔｉ０．５Ｎｉ１．０Ｍｎ０．４Ｖ０．６のＡＢ２型ラーベス相構造を示すピーク（２θ＝３６°、３９°、４２°、４３°、４４°、４５°、４７°、５０°、６２°、６５°、６７°、及び７０°）が観測される。
以上より、実施例２に用いた水素吸蔵合金が、ＡＢ２型ラーベス相構造の単相となっていることが確認できた。
【００７２】
２−２．ＳＥＭ観察
実施例１に用いた水素吸蔵合金について、走査型電子顕微鏡（日立製、Ｓ−５５００）を用いて、加速電圧２０ｋＶにて、倍率１，０００倍で、走査型電子顕微鏡（Ｓｃａｎｎｉｎｇ  ｅｌｅｃｔｒｏｎ  ｍｉｃｒｏｓｃｏｐｅ；以下、ＳＥＭと称する。）観察を行った。
【００７３】
図４は実施例１に用いた水素吸蔵合金（ＺｒＣｏＶ）の倍率１，０００倍のＳＥＭ画像である。図４より、ＺｒＣｏＶのＳＥＭ画像には、長径が１〜５０μｍ程度、短径が０．５〜３０μｍ程度の粒子が見られる。
【００７４】
３．リチウム電池の作製
［実施例３］
まず、試験電極を作製した。電極活物質として実施例１のリチウム電池用負極材料（ＺｒＣｏＶＨｘ（０＜ｘ≦５））、導電化材としてカーボンブラック、結着剤としてポリフッ化ビニリデン（ＰＶｄＦ）を、ＺｒＣｏＶＨｘ：カーボンブラック：ＰＶｄＦ＝７１：２１：８の質量比で混合し、混練することにより、ペーストを得た。次に、得られたペーストを、銅箔上にドクターブレードにて塗工し、乾燥し、プレスすることにより、厚さ１０μｍの試験電極を得た。
【００７５】
ＣＲ２０３２型コインセルを用い、作用極として上記試験電極を用い、対極としてリチウム金属を用い、セパレータとしてポリエチレン／ポリプロピレン／ポリエチレン（ＰＥ／ＰＰ／ＰＥ）の多孔質セパレータを用いた。また、電解液として、エチレンカーボネート（ＥＣ）、ジメチルカーボネート（ＤＭＣ）、及びエチルメチルカーボネート（ＥＭＣ）を、ＥＣ：ＤＭＣ：ＥＭＣ＝３：３：４の体積比で混合した溶媒に、支持塩であるＬｉＰＦ６を濃度１ｍｏｌ／Ｌで溶解させたものを用いた。これらの材料を用いて、実施例３のリチウム電池を作製した。
【００７６】
［実施例４］
実施例３において、電極活物質として、実施例１のリチウム電池用負極材料（ＺｒＣｏＶＨｘ（０＜ｘ≦５））の替わりに実施例２のリチウム電池用負極材料（Ｚｒ０．５Ｔｉ０．５Ｎｉ１．０Ｍｎ０．４Ｖ０．６Ｈｘ（０＜ｘ≦５））を用いたこと以外は、実施例３と同様に、実施例４のリチウム電池を作製した。
【００７７】
［比較例１］
実施例３において、電極活物質として、実施例１のリチウム電池用負極材料（ＺｒＣｏＶＨｘ（０＜ｘ≦５））の替わりにグラファイト（日立化成工業製）を用いたこと以外は、実施例３と同様に、比較例１のリチウム電池を作製した。
【００７８】
４．充電特性の評価
実施例３、実施例４、及び比較例１のリチウム電池について、充放電サイクル試験機（日鉄エレックス社製）を用いて、電池評価環境温度２５℃、電流レートＣ／５０にて充電した。電圧範囲は、０．０１〜２．５Ｖとした。実施例３の充電結果を図５に、実施例４の充電結果を図６に、それぞれ示す。
また、これらの充電結果から充電容量を算出した。下記表１は、実施例３、実施例４、及び比較例１のリチウム電池について、試験電極に用いた電極活物質、及び充電容量（Ａｈ／Ｌ）をまとめた表である。
【００７９】
【表１】
0005716685.tif 000002
【００８０】
図５は実施例３のリチウム電池の充電曲線である。図６は実施例４のリチウム電池の充電曲線である。
図５及び図６から分かるように、実施例３及び実施例４のリチウム電池の充電曲線は、従来の負極活物質を用いたときよりプラトー領域が広い。特に、図５において、プラトー領域から算出される充電容量は約２７００Ａｈ／Ｌである。したがって、実施例３及び実施例４のリチウム電池は電圧制御がしやすく、リチウムデポ（リチウム堆積）防止等の安全設計がしやすい。
【００８１】
上記表１より、比較例１の充電容量は８３７Ａｈ／Ｌである。これに対し、上記表１より、実施例３の充電容量は３６６３Ａｈ／Ｌである。したがって、ＺｒＣｏＶＨｘを用いた実施例３の充電容量は、グラファイトを用いた比較例１の充電容量の４．４倍である。また、上記表１より、実施例４の充電容量は２１０７Ａｈ／Ｌである。したがって、Ｚｒ０．５Ｔｉ０．５Ｎｉ１．０Ｍｎ０．４Ｖ０．６Ｈｘを用いた実施例４の充電容量は、グラファイトを用いた比較例１の充電容量の２．５倍である。
【００８２】
５．実施例のまとめ
以上より、ＡＢ２Ｈｘ型構造を主相とする合金水素化物を用いた本発明に係る金属電池は、グラファイトを負極に用いた従来の金属電池よりも体積当たりの充電容量が格段に大きいことが明らかとなった。
【符号の説明】
【００８３】
１  電解質層
２  正極活物質層
３  負極活物質層
４  正極集電体
５  負極集電体
６  正極
７  負極
１００  金属電池
【図１】
0005716685.tif 000003
【図２】
0005716685.tif 000004
【図３】
0005716685.tif 000005
【図５】
0005716685.tif 000006
【図６】
0005716685.tif 000007
【図４】
0005716685.tif 000008